СУБОКСИДЫ НИОБИЯ

1. Порошкообразный субоксид ниобия, включающий частицы субоксида ниобия, обладающий объемным содержанием азота, равным от 500 до 20000 чнм.
2. Порошкообразный субоксид ниобия по п.1, в котором содержание азота составляет от 1000 до 8000 чнм, предпочтительно от 3000 до 5000 чнм.
2
3. Порошкообразный субоксид ниобия по п.1, в котором азот, по меньшей мере, частично содержится в форме кристаллов NbN или кристаллов оксинитрида ниобия.
2
Kα
4. Порошкообразный субоксид ниобия по п.3, в котором кристаллы NbN обладают размером, достаточным для проявления пика рентгеновского излучения Cu при угле 2Θ, равном примерно 38,5°.
2
5. Порошкообразный субоксид ниобия по п.4, в котором высота пика NbN, примерно при 2Θ=38,5° составляет от 2 до 25% от высоты пика NbO при 2Θ=30°.
Kα1
6. Порошкообразный субоксид ниобия по п.1, в котором пик Cu примерно при 2Θ=38,5° обладает полушириной, равной от 0,05 до 0,2°.
7. Порошкообразный субоксид ниобия по п.1, в котором порошок обладает распределением зерен по размеру, характеризующимся значением D10, равным от 50 до 90 мкм, значением D50, равным от 150 до 210 мкм, и значением D90, равным от 250 до 350 мкм, определенным в соответствии со стандартом ASTM В 822.
8. Порошкообразный субоксид ниобия по п.1, в котором частицы порошкообразного субоксида ниобия являются агломератами первичных частиц, обладающих средним диаметром, равным от 0,1 до 1,5 мкм, предпочтительно от 0,3 до 1,0 мкм.
x
9. Порошкообразный субоксид ниобия по п.1, в котором субоксид ниобия обладает составом NbO при 0,7<х<1,3.
10. Порошкообразный субоксид ниобия по п.8, в котором 1<х<1,033.
11. Порошкообразный субоксид ниобия по п.1, в котором содержание кислорода равно от 14,5 до 15,1 мас.%.
12. Порошкообразный субоксид ниобия, по меньшей мере, по одному из пп.1-11, обладающий временем сгорания, равным более 5 мин, когда 50 г порошка помещают на участке размером 150 х 30 мм на лист ниобия толщиной 0,1 мм и поджигают с одного конца.
13. Применение порошкообразного субоксида ниобия по одному из пп.1-12 для изготовления электролитических конденсаторов.
x
14. Способ изготовления порошкообразного оксида ниобия формулы NbO, в котором 0,7<х<1,3, из порошкообразного металлического ниобия в качестве предшественника, характеризующийся тем, что металлический ниобий в качестве предшественника азотируют перед превращением в оксид ниобия.
x
15. Способ по п.14, характеризующийся тем, что азотированный металлический ниобий превращают в NbO путем смешивания металла с оксидом ниобия, находящемся в высокой степени окисления, и нагревают в восстановительной атмосфере при температуре и в течение периода времени, достаточном для выравнивания концентрации кислорода.